(57)【要約】【課題】屈折率及びアッベ数が所望の範囲内にある安定なガラスを、より安価に得ることが可能な、光学ガラス及び光学素子を提供する。【解決手段】光学ガラスは、酸化物換算組成のガラス全質量に対して、質量％でＢ２Ｏ３成分を１．０〜３０．０％及びＬａ２Ｏ３成分を１０．０〜６０．０％含有し、Ｇｄ２Ｏ３成分の含有量が２０．０％以下である。この光学ガラスは、１．７５以上の屈折率（ｎｄ）を有し、２３以上５０以下のアッベ数（νｄ）を有することが好ましい。光学素子は、この光学ガラスを母材とする。【選択図】なし【特許請求の範囲】
【請求項１】
質量％でＢ２Ｏ３成分を１．０〜３０．０％及びＬａ２Ｏ３成分を１０．０〜６０．０％含有し、Ｇｄ２Ｏ３成分の含有量が２０．０％以下である光学ガラス。
【請求項２】
質量％で
Ｙ２Ｏ３成分  ０〜３０．０％
Ｙｂ２Ｏ３成分  ０〜２０．０％
である請求項１記載の光学ガラス。
【請求項３】
Ｌｎ２Ｏ３成分（式中、ＬｎはＬａ、Ｇｄ、Ｙ、Ｙｂからなる群より選択される１種以上）の質量和が３０．０％以上７０．０％以下である請求項１又は２記載の光学ガラス。
【請求項４】
質量比（Ｇｄ２Ｏ３＋Ｙｂ２Ｏ３）／（Ｌａ２Ｏ３＋Ｙ２Ｏ３）が０．５０以下である請求項１から３のいずれかに記載の光学ガラス。
【請求項５】
Ｔａ２Ｏ５成分の含有量が１５．０％以下である請求項１から４のいずれかに記載の光学ガラス。
【請求項６】
Ｇｄ２Ｏ３成分、Ｙｂ２Ｏ３成分及びＴａ２Ｏ５成分の含有量の和が２０．０％以下である請求項１から５のいずれかに記載の光学ガラス。
【請求項７】
質量％で
ＷＯ３成分  ０〜２５．０％
Ｎｂ２Ｏ５成分  ０〜２０．０％
ＴｉＯ２成分  ０〜３０．０％
である請求項１から６のいずれかに記載の光学ガラス。
【請求項８】
Ｎｂ２Ｏ５成分及びＷＯ３成分の含有量の和が１．０％以上３０．０％以下である請求項１から７のいずれかに記載の光学ガラス。
【請求項９】
ＳｉＯ２成分の含有量が２０．０％以下である請求項１から８のいずれかに記載の光学ガラス。
【請求項１０】
Ｂ２Ｏ３成分及びＳｉＯ２成分の含有量の和が１．０％以上３０．０％以下である請求項１から９のいずれかに記載の光学ガラス。
【請求項１１】
質量比（Ｎｂ２Ｏ５＋ＷＯ３）／（Ｂ２Ｏ３＋ＳｉＯ２）が０．１５以上２．００以下である請求項１から１０のいずれかに記載の光学ガラス。
【請求項１２】
質量％で
ＭｇＯ成分  ０〜２０．０％
ＣａＯ成分  ０〜２０．０％
ＳｒＯ成分  ０〜２０．０％
ＢａＯ成分  ０〜２５．０％
である請求項１から１１のいずれかに記載の光学ガラス。
【請求項１３】
ＲＯ成分（式中、ＲはＭｇ、Ｃａ、Ｓｒ、Ｂａからなる群より選択される１種以上）の質量和が２５．０％以下である請求項１から１２のいずれかに記載の光学ガラス。
【請求項１４】
質量％で
Ｌｉ２Ｏ成分  ０〜１０．０％
Ｎａ２Ｏ成分  ０〜１０．０％
Ｋ２Ｏ成分  ０〜１０．０％
Ｃｓ２Ｏ成分  ０〜１０．０％
である請求項１から１３のいずれかに記載の光学ガラス。
【請求項１５】
Ｒｎ２Ｏ成分（式中、ＲｎはＬｉ、Ｎａ、Ｋ、Ｃｓからなる群より選択される１種以上）の質量和が１５．０％以下である請求項１から１４のいずれかに記載の光学ガラス。
【請求項１６】
質量％で
Ｐ２Ｏ５成分  ０〜１０．０％
ＧｅＯ２成分  ０〜１０．０％
ＺｒＯ２成分  ０〜１５．０％
ＺｎＯ成分  ０〜１５．０％
Ａｌ２Ｏ３成分  ０〜１０．０％
Ｇａ２Ｏ３成分  ０〜１０．０％
Ｂｉ２Ｏ３成分  ０〜１０．０％
ＴｅＯ２成分  ０〜２０．０％
ＳｎＯ２成分  ０〜１．０％
Ｓｂ２Ｏ３成分  ０〜１．０％
である請求項１から１５のいずれか記載の光学ガラス。
【請求項１７】
１．７５以上の屈折率（ｎｄ）を有し、２３以上５０以下のアッベ数（νｄ）を有する請求項１から１６のいずれか記載の光学ガラス。
【請求項１８】
１３００℃以下の液相温度を有する請求項１から１７のいずれか記載の光学ガラス。
【請求項１９】
請求項１から１８のいずれか記載の光学ガラスを母材とする光学素子。
【請求項２０】
請求項１９記載の光学素子を備える光学機器。
【発明の詳細な説明】
【技術分野】
【０００１】
本発明は、光学ガラス及び光学素子に関する。
【背景技術】
【０００２】
近年、光学系を使用する機器のデジタル化や高精細化が急速に進んでおり、デジタルカメラやビデオカメラ等の撮影機器や、プロジェクタやプロジェクションテレビ等の画像再生（投影）機器等の各種光学機器の分野では、光学系で用いられるレンズやプリズム等の光学素子の枚数を削減し、光学系全体を軽量化及び小型化する要求が強まっている。
【０００３】
光学素子を作製する光学ガラスの中でも特に、光学系全体の軽量化及び小型化を図ることが可能な、１．７５以上の屈折率（ｎｄ）を有し、２３以上５０以下のアッベ数（νｄ）を有する高屈折率低分散ガラスの需要が非常に高まっている。このような高屈折率低分散ガラスとしては、特許文献１〜３に代表されるようなガラス組成物が知られている。
【先行技術文献】
【特許文献】
【０００４】
【特許文献１】特開２０１０−０８３７０５号公報
【特許文献２】特開２０１１−１４４０６９号公報
【特許文献３】特開２００８−００１５５１号公報
【発明の概要】
【発明が解決しようとする課題】
【０００５】
光学ガラスから光学素子を作製する方法としては、例えば、光学ガラスから形成されたゴブ又はガラスブロックに対して研削及び研磨を行って光学素子の形状を得る方法、光学ガラスから形成されたゴブ又はガラスブロックを再加熱して成形（リヒートプレス成形）して得られたガラス成形体を研削及び研磨する方法、及び、ゴブ又はガラスブロックから得られたプリフォーム材を超精密加工された金型で成形（精密モールドプレス成形）して光学素子の形状を得る方法が知られている。いずれの方法であっても、熔融したガラス原料からゴブ又はガラスブロックを形成する際に、安定なガラスが得られることが求められる。ここで、得られるゴブ又はガラスブロックを構成するガラスの失透に対する安定性（耐失透性）が低下してガラスの内部に結晶が発生した場合、もはや光学素子として好適なガラスを得ることができない。
【０００６】
また、光学ガラスの材料コストを低減するために、光学ガラスを構成する諸成分の原料費は、なるべく安価であることが望まれる。ところが、特許文献１〜３に記載されたガラス組成物は、このような要求に十分応えるものとは言い難い。
【０００７】
本発明は、上記問題点に鑑みてなされたものであって、その目的とするところは、屈折率及びアッベ数が所望の範囲内にある安定なガラスを、より安価に得ることにある。
【課題を解決するための手段】
【０００８】
本発明者らは、上記課題を解決するために、鋭意試験研究を重ねた結果、Ｂ２Ｏ３成分及びＬａ２Ｏ３成分を含有するガラスにおいてＧｄ２Ｏ３成分の含有量を低減することにより、所望の屈折率及びアッベ数を有する安定なガラスが得られながらも、ガラスの材料コストが低減されることを見出し、本発明を完成するに至った。具体的には、本発明は以下のようなものを提供する。
【０００９】
（１）  質量％でＢ２Ｏ３成分を１．０〜３０．０％及びＬａ２Ｏ３成分を１０．０〜６０．０％含有し、Ｇｄ２Ｏ３成分の含有量が２０．０％以下である光学ガラス。
【００１０】
（２）  質量％で
Ｙ２Ｏ３成分  ０〜３０．０％
Ｙｂ２Ｏ３成分  ０〜２０．０％
である（１）記載の光学ガラス。
【００１１】
（３）  Ｌｎ２Ｏ３成分（式中、ＬｎはＬａ、Ｇｄ、Ｙ、Ｙｂからなる群より選択される１種以上）の質量和が３０．０％以上７０．０％以下である（１）又は（２）記載の光学ガラス。
【００１２】
（４）  質量比（Ｇｄ２Ｏ３＋Ｙｂ２Ｏ３）／（Ｌａ２Ｏ３＋Ｙ２Ｏ３）が０．５０以下である（１）から（３）のいずれかに記載の光学ガラス。
【００１３】
（５）  Ｔａ２Ｏ５成分の含有量が１５．０％以下である（１）から（４）のいずれかに記載の光学ガラス。
【００１４】
（６）  Ｇｄ２Ｏ３成分、Ｙｂ２Ｏ３成分及びＴａ２Ｏ５成分の含有量の和が２０．０％以下である（１）から（５）のいずれかに記載の光学ガラス。
【００１５】
（７）  質量％で
ＷＯ３成分  ０〜２５．０％
Ｎｂ２Ｏ５成分  ０〜２０．０％
ＴｉＯ２成分  ０〜３０．０％
である（１）から（６）のいずれかに記載の光学ガラス。
【００１６】
（８）  Ｎｂ２Ｏ５成分及びＷＯ３成分の含有量の和が１．０％以上３０．０％以下である（１）から（７）のいずれかに記載の光学ガラス。
【００１７】
（９）  ＳｉＯ２成分の含有量が２０．０％以下である（１）から（８）のいずれかに記載の光学ガラス。
【００１８】
（１０）  Ｂ２Ｏ３成分及びＳｉＯ２成分の含有量の和が１．０％以上３０．０％以下である（１）から（９）のいずれかに記載の光学ガラス。
【００１９】
（１１）  質量比（Ｎｂ２Ｏ５＋ＷＯ３）／（Ｂ２Ｏ３＋ＳｉＯ２）が０．１５以上２．００以下である（１）から（１０）のいずれかに記載の光学ガラス。
【００２０】
（１２）  質量％で
ＭｇＯ成分  ０〜２０．０％
ＣａＯ成分  ０〜２０．０％
ＳｒＯ成分  ０〜２０．０％
ＢａＯ成分  ０〜２５．０％
である（１）から（１１）のいずれかに記載の光学ガラス。
【００２１】
（１３）  ＲＯ成分（式中、ＲはＭｇ、Ｃａ、Ｓｒ、Ｂａからなる群より選択される１種以上）の質量和が２５．０％以下である（１）から（１２）のいずれかに記載の光学ガラス。
【００２２】
（１４）  質量％で
Ｌｉ２Ｏ成分  ０〜１０．０％
Ｎａ２Ｏ成分  ０〜１０．０％
Ｋ２Ｏ成分  ０〜１０．０％
Ｃｓ２Ｏ成分  ０〜１０．０％
である（１）から（１３）のいずれかに記載の光学ガラス。
【００２３】
（１５）  Ｒｎ２Ｏ成分（式中、ＲｎはＬｉ、Ｎａ、Ｋ、Ｃｓからなる群より選択される１種以上）の質量和が１５．０％以下である（１）から（１４）のいずれかに記載の光学ガラス。
【００２４】
（１６）  質量％で
Ｐ２Ｏ５成分  ０〜１０．０％
ＧｅＯ２成分  ０〜１０．０％
ＺｒＯ２成分  ０〜１５．０％
ＺｎＯ成分  ０〜１５．０％
Ａｌ２Ｏ３成分  ０〜１０．０％
Ｇａ２Ｏ３成分  ０〜１０．０％
Ｂｉ２Ｏ３成分  ０〜１０．０％
ＴｅＯ２成分  ０〜２０．０％
ＳｎＯ２成分  ０〜１．０％
Ｓｂ２Ｏ３成分  ０〜１．０％
である（１）から（１５）のいずれか記載の光学ガラス。
【００２５】
（１７）  １．７５以上の屈折率（ｎｄ）を有し、２３以上５０以下のアッベ数（νｄ）を有する（１）から（１６）のいずれか記載の光学ガラス。
【００２６】
（１８）  １３００℃以下の液相温度を有する（１）から（１７）のいずれか記載の光学ガラス。
【００２７】
（１９）  （１）から（１８）のいずれか記載の光学ガラスを母材とする光学素子。
【００２８】
（２０）  （１９）記載の光学素子を備える光学機器。
【発明の効果】
【００２９】
本発明によれば、屈折率及びアッベ数が所望の範囲内にある安定なガラスを、より安価に得ることができる。
【発明を実施するための形態】
【００３０】
本発明の光学ガラスは、酸化物換算組成のガラス全質量に対して、質量％でＢ２Ｏ３成分を１．０〜３０．０％及びＬａ２Ｏ３成分を１０．０〜６０．０％含有し、Ｇｄ２Ｏ３成分の含有量が２０．０％以下である。Ｇｄ２Ｏ３成分の含有量を低減することによって、希土類元素の中でも特に高価なＧｄ２Ｏ３成分の使用量が減少するため、光学ガラスの原料コストが低減される。それとともに、Ｂ２Ｏ３成分及びＬａ２Ｏ３成分をベースとすることにより、Ｇｄ２Ｏ３成分を低減しても、１．７５以上の屈折率及び３０以上５０以下のアッベ数を有しながらも、ガラスの液相温度が低くなり易くなる。このため、屈折率及びアッベ数が所望の範囲内にあり、且つ耐失透性が高く安定な光学ガラスと、これを用いた光学素子をより安価に得ることができる。
【００３１】
以下、本発明の光学ガラスの実施形態について詳細に説明するが、本発明は、以下の実施形態に何ら限定されるものではなく、本発明の目的の範囲内において、適宜変更を加えて実施することができる。なお、説明が重複する箇所については、適宜説明を省略する場合があるが、発明の趣旨を限定するものではない。
【００３２】
［ガラス成分］
本発明の光学ガラスを構成する各成分の組成範囲を以下に述べる。本明細書中で特に断りがない場合、各成分の含有量は、全て酸化物換算組成のガラス全質量に対する質量％で表示されるものとする。ここで、「酸化物換算組成」とは、本発明のガラス構成成分の原料として使用される酸化物、複合塩、金属弗化物等が熔融時に全て分解され酸化物へ変化すると仮定した場合に、当該生成酸化物の総質量を１００質量％として、ガラス中に含有される各成分を表記した組成である。
【００３３】
＜必須成分、任意成分について＞
Ｂ２Ｏ３成分は、ガラス形成酸化物として欠かすことの出来ない必須成分である。
特に、Ｂ２Ｏ３成分を１．０％以上含有することで、ガラスの耐失透性を高められ、且つガラスの分散を小さくできる。従って、Ｂ２Ｏ３成分の含有量は、好ましくは１．０％、より好ましくは３．０％、さらに好ましくは５．０％を下限とする。
一方、Ｂ２Ｏ３成分の含有量を３０．０％以下にすることで、より大きな屈折率を得易くでき、化学的耐久性の悪化を抑えられる。従って、Ｂ２Ｏ３成分の含有量は、好ましくは３０．０％、より好ましくは２５．０％、さらに好ましくは２０．０％を上限とする。
Ｂ２Ｏ３成分は、原料としてＨ３ＢＯ３、Ｎａ２Ｂ４Ｏ７、Ｎａ２Ｂ４Ｏ７・１０Ｈ２Ｏ、ＢＰＯ４等を用いることができる。
【００３４】
Ｌａ２Ｏ３成分は、ガラスの屈折率を高め、分散を小さく（アッベ数を大きく）する成分である。特に、Ｌａ２Ｏ３成分を１０．０％以上含有することで、所望の高屈折率を得ることができる。従って、Ｌａ２Ｏ３成分の含有量は、好ましくは１０．０％、より好ましくは２０．０％、さらに好ましくは２６．０％、さらに好ましくは３４．０％、さらに好ましくは３９．０％を下限とする。
一方、Ｌａ２Ｏ３成分の含有量を６０．０％以下にすることで、ガラスの耐失透性を高められる。従って、Ｌａ２Ｏ３成分の含有量は、好ましくは６０．０％、より好ましくは５８．０％、さらに好ましくは５６．０％を上限とする。
Ｌａ２Ｏ３成分は、原料としてＬａ２Ｏ３、Ｌａ（ＮＯ３）３・ＸＨ２Ｏ（Ｘは任意の整数）等を用いることができる。
【００３５】
Ｇｄ２Ｏ３成分は、０％超含有する場合に、ガラスの屈折率を高め、且つアッベ数を高められる任意成分である。
一方で、希土類元素の中でも特に高価なＧｄ２Ｏ３成分を２０．０％以下に低減することで、ガラスの材料コストが低減されるため、より安価な光学ガラスを作製できる。また、これによりガラスのアッベ数の必要以上の上昇を抑えられる。従って、Ｇｄ２Ｏ３成分の含有量は、それぞれ好ましくは２０．０％、より好ましくは１５．０％、さらに好ましくは９．５％を上限とする。
Ｇｄ２Ｏ３成分は、原料としてＧｄ２Ｏ３、ＧｄＦ３等を用いることができる。
【００３６】
Ｙ２Ｏ３成分は、０％超含有する場合に、ガラスの材料コストの上昇を抑え、且つアッベ数を高められる任意成分である。従って、Ｙ２Ｏ３成分の含有量は、好ましくは０％超、より好ましくは０．５％、さらに好ましくは１．０％を下限としてもよい。
一方で、Ｙ２Ｏ３成分の含有量を３０．０％以下にすることで、ガラスの屈折率の低下を抑えられ、且つガラスの耐失透性を高められる。従って、Ｙ２Ｏ３成分の含有量は、好ましくは３０．０％、より好ましくは２０．０％、さらに好ましくは１５．０％を上限とする。
Ｙ２Ｏ３成分は、原料としてＹ２Ｏ３、ＹＦ３等を用いることができる。
【００３７】
Ｙｂ２Ｏ３成分は、０％超含有する場合に、ガラスの屈折率を高め、且つ分散を小さくできる任意成分である。
一方で、Ｙｂ２Ｏ３成分の含有量を２０．０％以下にすることで、ガラスの耐失透性を高められる。従って、Ｙｂ２Ｏ３成分の含有量は、好ましくは２０．０％、より好ましくは１０．０％、さらに好ましくは５．０％を上限とする。
Ｙｂ２Ｏ３成分は、原料としてＹｂ２Ｏ３等を用いることができる。
【００３８】
Ｌｎ２Ｏ３成分（式中、ＬｎはＬａ、Ｇｄ、Ｙ、Ｙｂからなる群より選択される１種以上）の含有量の和（質量和）は、３０．０％以上７５．０％以下が好ましい。
特に、この和を３０．０％以上にすることで、ガラスの分散を小さくできる。従って、Ｌｎ２Ｏ３成分の質量和は、好ましくは３０．０％、より好ましくは４０．０％、さらに好ましくは４５．０％を下限とする。
一方で、この和を７０．０％以下にすることで、ガラスの液相温度が低くなるため、耐失透性を高められる。従って、Ｌｎ２Ｏ３成分の質量和は、好ましくは７０．０％、より好ましくは６８．０％、さらに好ましくは６５．０％を上限とする。
【００３９】
ここで、Ｌａ２Ｏ３成分及びＹ２Ｏ３成分の含有量の和に対する、Ｇｄ２Ｏ３成分及びＹｂ２Ｏ３成分の含有量の和の比率（質量比）は、０．５０以下が好ましい。これにより、高いアッベ数と高い透過率を維持しながらも、高価なＧｄ２Ｏ３成分やＹｂ２Ｏ３成分の使用が低減されるため、ガラスの材料コストを抑えられる。従って、質量比（Ｇｄ２Ｏ３＋Ｙｂ２Ｏ３）／（Ｌａ２Ｏ３＋Ｙ２Ｏ３）は、好ましくは０．５０、より好ましくは０．３０、さらに好ましくは０．２２、さらに好ましくは０．１９を上限とする。
【００４０】
Ｔａ２Ｏ５成分は、０％超含有する場合に、ガラスの屈折率を高め、且つ耐失透性を高められる任意成分である。
一方で、高価なＴａ２Ｏ５成分を１５．０％以下に低減することで、ガラスの材料コストが低減されるため、より安価な光学ガラスを作製できる。また、Ｔａ２Ｏ５成分の含有量を１５．０％以下にすることで、原料の熔解温度が低くなり、原料の熔解に要するエネルギーが低減されるため、光学ガラスの製造コストをも低減できる。従って、Ｔａ２Ｏ５成分の含有量は、好ましくは１５．０％、より好ましくは１３．０％、さらに好ましくは８．０％を上限とする。特に、より安価な光学ガラスを作製する観点では、Ｔａ２Ｏ５成分の含有量は、好ましくは５．０％、より好ましくは４．０％を上限とし、さらに好ましくは１．０％未満とする。
Ｔａ２Ｏ５成分は、原料としてＴａ２Ｏ５等を用いることができる。
【００４１】
本発明の光学ガラスでは、上述のようにＴａ２Ｏ５成分を１５．０％以下に低減しながらも、上述のＬｎ２Ｏ３成分を３０．０％以上含有することが好ましい。これにより、光学ガラスの高屈折率低分散化を図りながらも、希土類元素よりも高価なＴａ２Ｏ５成分が低減されるため、ガラスの材料コストを抑えられる。より好ましくは、Ｔａ２Ｏ５成分の含有量を４．０％以下にし、且つＬｎ２Ｏ３成分を４０．０％以上含有してもよい。
【００４２】
また、本発明の光学ガラスでは、Ｇｄ２Ｏ３成分、Ｙｂ２Ｏ３成分及びＴａ２Ｏ５成分の含有量の和（質量和）は、２０．０％以下が好ましい。これにより、これら高価な成分の含有量が低減されるため、ガラスの材料コストを抑えられる。従って、質量和（Ｇｄ２Ｏ３＋Ｙｂ２Ｏ３＋Ｔａ２Ｏ５）は、好ましくは２０．０％、より好ましくは１５．０％、さらに好ましくは１３．０％、さらに好ましくは１０．０％を上限とする。
【００４３】
ＷＯ３成分は、０％超含有する場合に、他の高屈折率成分によるガラスの着色を低減しながら屈折率を高め、且つガラスの耐失透性を高められる任意成分である。また、ＷＯ３成分は、ガラス転移点を低くできる成分でもある。そのため、ＷＯ３成分の含有量は、好ましくは０％超、より好ましくは０．１％、さらに好ましくは０．５％、さらに好ましくは０．６％を下限としてもよい。
一方で、ＷＯ３成分の含有量を２５．０％以下にすることで、ＷＯ３成分によるガラスの着色を低減して可視光透過率を高めることができる。従って、ＷＯ３成分の含有量は、好ましくは２５．０％、より好ましくは２０．０％、さらに好ましくは１５．０％を上限とする。
ＷＯ３成分は、原料としてＷＯ３等を用いることができる。
【００４４】
Ｎｂ２Ｏ５成分は、０％超含有する場合に、ガラスの屈折率を高められ、且つ耐失透性を高められる任意成分である。そのため、Ｎｂ２Ｏ５成分の含有量は、好ましくは０％超、より好ましくは１．０％超、さらに好ましくは２．０％超、さらに好ましくは４．０％超にしてもよい。
一方で、Ｎｂ２Ｏ５成分の含有量を２０．０％以下にすることで、Ｎｂ２Ｏ５成分の過剰な含有によるガラスの耐失透性の低下や、可視光の透過率の低下を抑えることができる。従って、Ｎｂ２Ｏ５成分の含有量は、好ましくは２０．０％、より好ましくは１５．０％、さらに好ましくは１３．０％を上限とする。
Ｎｂ２Ｏ５成分は、原料としてＮｂ２Ｏ５等を用いることができる。
【００４５】
ＴｉＯ２成分は、０％超含有する場合に、ガラスの屈折率を高め、アッベ数を低く調整し、且つ耐失透性を高められる任意成分である。そのため、ＴｉＯ２成分の含有量は、好ましくは０％超、より好ましくは０．５％、さらに好ましくは１．０％を下限としてもよい。
一方で、ＴｉＯ２の含有量を３０．０％以下にすることで、ガラスの着色を低減して可視光透過率を高め、ガラスのアッベ数の必要以上の低下を抑えられる。また、ＴｉＯ２成分の過剰な含有による失透を抑えられる。従って、ＴｉＯ２成分の含有量は、好ましくは３０．０％、より好ましくは２８．０％、さらに好ましくは２５．０％を上限とする。
ＴｉＯ２成分は、原料としてＴｉＯ２等を用いることができる。
【００４６】
ここで、Ｎｂ２Ｏ５成分及びＷＯ３成分の含有量の和（質量和）は、１．０％以上３０．０％以下が好ましい。
特に、この和を１．０％以上にすることで、ガラスの材料コストを低減するためにＴａ２Ｏ５成分や希土類元素を低減しても、ガラスの屈折率を高められ、着色を低減でき、且つ耐失透性を高められる。従って、質量和（Ｎｂ２Ｏ５＋ＷＯ３）は、好ましくは１．０％を下限とし、より好ましくは２．０％超、さらに好ましくは４．０％超、さらに好ましくは５．７％超、さらに好ましくは７．０％超とする。
一方、この和を３０．０％以下にすることで、これら成分の過剰な含有による着色やを低減でき、耐失透性を高められる。従って、質量和（Ｎｂ２Ｏ５＋ＷＯ３）は、好ましくは３０．０％、より好ましくは２５．０％、さらに好ましくは２０．０％を上限とする。
【００４７】
ＳｉＯ２成分は、０％超含有する場合に、熔融ガラスの粘度を高め、ガラスの着色を低減でき、且つ耐失透性を高められる任意成分である。従って、ＳｉＯ２成分の含有量は、好ましくは０％超、より好ましくは１．０％、さらに好ましくは２．０％を下限としてもよい。
一方で、ＳｉＯ２成分の含有量を２０．０％以下にすることで、ガラス転移点の上昇を抑え、且つ屈折率の低下を抑えることができる。従って、ＳｉＯ２成分の含有量は、好ましくは２０．０％、より好ましくは１５．０％、さらに好ましくは１０．０％、さらに好ましくは８．０％を上限とする。
ＳｉＯ２成分は、原料としてＳｉＯ２、Ｋ２ＳｉＦ６、Ｎａ２ＳｉＦ６等を用いることができる。
【００４８】
ここで、Ｂ２Ｏ３成分及びＳｉＯ２成分の含有量の和（質量和）は、１．０％以上３０．０％以下が好ましい。
特に、この和を１．０％以上にすることで、Ｂ２Ｏ３成分やＳｉＯ２成分の欠乏による耐失透性の低下を抑えられる。従って、質量和（Ｂ２Ｏ３＋ＳｉＯ２）は、好ましくは１．０％、より好ましくは５．０％、さらに好ましくは１０．０％を下限とする。
一方で、この和を３０．０％以下にすることで、これらの成分の過剰な含有による屈折率の低下が抑えられるので、所望の高屈折率を得易くできる。従って、質量和（Ｂ２Ｏ３＋ＳｉＯ２）は、好ましくは３０．０％、より好ましくは２５．０％、さらに好ましくは２１．０％を上限とする。
【００４９】
また、Ｂ２Ｏ３成分及びＳｉＯ２成分の含有量の和に対する、Ｎｂ２Ｏ５成分及びＷＯ３成分の含有量の和の比率（質量比）は、０．１５以上２．００以下が好ましい。
特に、この比率を０．１５以上にすることで、高い耐失透性を維持しながらも屈折率を高められる。従って、質量比（Ｎｂ２Ｏ５＋ＷＯ３）／（Ｂ２Ｏ３＋ＳｉＯ２）は、好ましくは０．１５、より好ましくは０．２５、さらに好ましくは０．３０、さらに好ましくは０．３５、さらに好ましくは０．４０、さらに好ましくは０．４３を下限とする。
一方で、この比率を２．００以下にすることで、Ｎｂ２Ｏ５成分やＷＯ３成分の過剰な含有や、Ｂ２Ｏ３成分やＳｉＯ２成分の欠乏による耐失透性の低下を抑えられる。従って、質量比（Ｎｂ２Ｏ５＋ＷＯ３）／（Ｂ２Ｏ３＋ＳｉＯ２）は、好ましくは２．００、より好ましくは１．５０、さらに好ましくは１．２０を上限とする。
【００５０】
ＭｇＯ成分、ＣａＯ成分、ＳｒＯ成分及びＢａＯ成分は、０％超含有する場合に、ガラス原料の熔融性やガラスの耐失透性を高められる任意成分である。
一方で、ＭｇＯ成分、ＣａＯ成分及びＳｒＯ成分の各々の含有量を２０．０％以下にすること、及び／又は、ＢａＯ成分の含有量を２５．０％以下にすることで、これらの成分の過剰な含有による、屈折率の低下や耐失透性の低下を抑えられる。従って、ＭｇＯ成分、ＣａＯ成分及びＳｒＯ成分の各々の含有量は、好ましくは２０．０％、より好ましくは１０．０％、さらに好ましくは５．０％を上限とする。また、ＢａＯ成分の含有量は、好ましくは２５．０％、より好ましくは１５．０％、さらに好ましくは１０．０％、さらに好ましくは８．０％を上限とする。
ＭｇＯ成分、ＣａＯ成分、ＳｒＯ成分及びＢａＯ成分は、原料としてＭｇＣＯ３、ＭｇＦ２、ＣａＣＯ３、ＣａＦ２、Ｓｒ（ＮＯ３）２、ＳｒＦ２、ＢａＣＯ３、Ｂａ（ＮＯ３）２、ＢａＦ２等を用いることができる。
【００５１】
ＲＯ成分（式中、ＲはＭｇ、Ｃａ、Ｓｒ、Ｂａからなる群より選択される１種以上）の含有量の合計（質量和）は、２５．０％以下が好ましい。これにより、ＲＯ成分の過剰な含有による、ガラスの屈折率の低下や耐失透性の低下を抑えられる。従って、ＲＯ成分の質量和は、好ましくは２５．０％、より好ましくは１５．０％、さらに好ましくは１０．０％、さらに好ましくは５．０％を上限とする。
【００５２】
Ｌｉ２Ｏ成分、Ｎａ２Ｏ成分、Ｋ２Ｏ成分及びＣｓ２Ｏ成分は、０％超含有する場合に、ガラスの熔融性を改善し、且つガラス転移点を低くできる任意成分である。このうちＮａ２Ｏ成分、Ｋ２Ｏ成分及びＣｓ２Ｏ成分は、ガラスの耐失透性を高められる成分でもある。ここで、Ｌｉ２Ｏ成分、Ｎａ２Ｏ成分、Ｋ２Ｏ成分及びＣｓ２Ｏ成分の各々の含有量を１０．０％以下にすることで、ガラスの屈折率を低下し難くし、且つ、耐失透性を高められる。従って、Ｌｉ２Ｏ成分、Ｎａ２Ｏ成分、Ｋ２Ｏ成分及びＣｓ２Ｏ成分の各々の含有量は、好ましくは１０．０％、より好ましくは８．０％、さらに好ましくは５．０％を上限とする。
特に、Ｌｉ２Ｏ成分の含有量を３．０％以下にすることで、ガラスの粘性が高くなるため、ガラスの脈理を低減できる。従って、ガラスの脈理を低減する観点では、Ｌｉ２Ｏ成分の含有量は、好ましくは３．０％、より好ましくは１．０％、さらに好ましくは０．３％を上限としてもよい。
Ｌｉ２Ｏ成分、Ｎａ２Ｏ成分、Ｋ２Ｏ成分及びＣｓ２Ｏ成分は、原料としてＬｉ２ＣＯ３、ＬｉＮＯ３、Ｌｉ２ＣＯ３、ＮａＮＯ３、ＮａＦ、Ｎａ２ＳｉＦ６、Ｋ２ＣＯ３、ＫＮＯ３、ＫＦ、ＫＨＦ２、Ｋ２ＳｉＦ６、Ｃｓ２ＣＯ３、ＣｓＮＯ３等を用いることができる。
【００５３】
Ｒｎ２Ｏ成分（式中、ＲｎはＬｉ、Ｎａ、Ｋ、Ｃｓからなる群より選択される１種以上）の合計量は、１５．０％以下が好ましい。これにより、ガラスの屈折率の低下を抑え、且つ耐失透性を高められる。従って、Ｒｎ２Ｏ成分の質量和は、好ましくは１５．０％、より好ましくは１０．０％、さらに好ましくは５．０％を上限とする。
【００５４】
Ｐ２Ｏ５成分は、０％超含有する場合に、ガラスの耐失透性を高められる任意成分である。特に、Ｐ２Ｏ５成分の含有量を１０．０％以下にすることで、ガラスの化学的耐久性、特に耐水性の低下を抑えられる。従って、Ｐ２Ｏ５成分の含有量は、好ましくは１０．０％、より好ましくは５．０％、さらに好ましくは３．０％を上限とする。
Ｐ２Ｏ５成分は、原料としてＡｌ（ＰＯ３）３、Ｃａ（ＰＯ３）２、Ｂａ（ＰＯ３）２、ＢＰＯ４、Ｈ３ＰＯ４等を用いることができる。
【００５５】
ＧｅＯ２成分は、０％超含有する場合に、ガラスの屈折率を高め、且つ耐失透性を向上できる任意成分である。しかしながら、ＧｅＯ２は原料価格が高いため、その量が多いと材料コストが高くなることで、Ｇｄ２Ｏ３成分やＴａ２Ｏ５成分を低減することによるコスト低減の効果が減殺される。従って、ＧｅＯ２成分の含有量は、好ましくは１０．０％、より好ましくは５．０％、さらに好ましくは１．０％を上限とし、最も好ましくは含有しない。
ＧｅＯ２成分は、原料としてＧｅＯ２等を用いることができる。
【００５６】
ＺｒＯ２成分は、０％超含有する場合に、ガラスの高屈折率化及び低分散化に寄与でき、且つガラスの耐失透性を高められる。そのため、ＺｒＯ２成分の含有量は、好ましくは０％超、より好ましくは１．０％、さらに好ましくは３．０％を下限としてもよい。
一方で、ＺｒＯ２成分を１５．０％以下にすることで、ＺｒＯ２成分の過剰な含有によるガラスの耐失透性の低下を抑えられる。従って、ＺｒＯ２成分の含有量は、好ましくは１５．０％、より好ましくは１０．０％、さらに好ましくは８．０％を上限とする。
ＺｒＯ２成分は、原料としてＺｒＯ２、ＺｒＦ４等を用いることができる。
【００５７】
ＺｎＯ成分は、０％超含有する場合に、ガラス転移点を低くし、且つ化学的耐久性を高められる任意成分である。
一方で、ＺｎＯ成分の含有量を１５．０％以下にすることで、ガラスの屈折率の低下や、耐失透性の低下を抑えられる。また、これにより熔融ガラスの粘性が高められるため、ガラスへの脈理の発生を低減できる。従って、ＺｎＯ成分の含有量は、好ましくは１５．０％、より好ましくは１０．０％、さらに好ましくは５．０％、さらに好ましくは１．１％を上限とする。
ＺｎＯ成分は、原料としてＺｎＯ、ＺｎＦ２等を用いることができる。
【００５８】
Ａｌ２Ｏ３成分及びＧａ２Ｏ３成分は、０％超含有する場合に、ガラスの化学的耐久性を高め、且つガラスの耐失透性を高められる任意成分である。
一方で、Ａｌ２Ｏ３成分及びＧａ２Ｏ３成分の各々の含有量を１０．０％以下にすることで、これらの過剰な含有によるガラスの耐失透性の低下を抑えられる。従って、Ａｌ２Ｏ３成分及びＧａ２Ｏ３成分の各々の含有量は、好ましくは１０．０％、より好ましくは５．０％、さらに好ましくは３．０％を上限とする。
Ａｌ２Ｏ３成分及びＧａ２Ｏ３成分は、原料としてＡｌ２Ｏ３、Ａｌ（ＯＨ）３、ＡｌＦ３、Ｇａ２Ｏ３、Ｇａ（ＯＨ）３等を用いることができる。
【００５９】
Ｂｉ２Ｏ３成分は、０％超含有する場合に、屈折率を高め、且つガラス転移点を下げられる任意成分である。
一方で、Ｂｉ２Ｏ３成分の含有量を１０．０％以下にすることで、ガラスの耐失透性を高められ、且つ、ガラスの着色を低減して可視光透過率を高められる。従って、Ｂｉ２Ｏ３成分の含有量は、好ましくは１０．０％、より好ましくは５．０％、さらに好ましくは３．０％を上限とする。
Ｂｉ２Ｏ３成分は、原料としてＢｉ２Ｏ３等を用いることができる。
【００６０】
ＴｅＯ２成分は、０％超含有する場合に、屈折率を高め、且つガラス転移点を下げられる任意成分である。
しかしながら、ＴｅＯ２は白金製の坩堝や、溶融ガラスと接する部分が白金で形成されている溶融槽でガラス原料を熔融する際、白金と合金化しうる問題がある。従って、ＴｅＯ２成分の含有量は、好ましくは２０．０％、より好ましくは１０．０％、さらに好ましくは５．０％を上限とし、さらに好ましくは含有しない。
ＴｅＯ２成分は、原料としてＴｅＯ２等を用いることができる。
【００６１】
ＳｎＯ２成分は、０％超含有する場合に、熔融ガラスの酸化を低減して清澄し、且つガラスの可視光透過率を高められる任意成分である。
一方で、ＳｎＯ２成分の含有量を１．０％以下にすることで、熔融ガラスの還元によるガラスの着色や、ガラスの失透を低減できる。また、ＳｎＯ２成分と熔解設備（特にＰｔ等の貴金属）の合金化が低減されるため、熔解設備の長寿命化を図れる。従って、ＳｎＯ２成分の含有量は、好ましくは１．０％、より好ましくは０．７％、さらに好ましくは０．５％を上限とする。
ＳｎＯ２成分は、原料としてＳｎＯ、ＳｎＯ２、ＳｎＦ２、ＳｎＦ４等を用いることができる。
【００６２】
Ｓｂ２Ｏ３成分は、０％超含有する場合に、熔融ガラスを脱泡できる任意成分である。
一方で、Ｓｂ２Ｏ３量が多すぎると、可視光領域の短波長領域における透過率が悪くなる。従って、Ｓｂ２Ｏ３成分の含有量は、好ましくは１．０％、より好ましくは０．７％、さらに好ましくは０．５％を上限とする。
Ｓｂ２Ｏ３成分は、原料としてＳｂ２Ｏ３、Ｓｂ２Ｏ５、Ｎａ２Ｈ２Ｓｂ２Ｏ７・５Ｈ２Ｏ等を用いることができる。
【００６３】
なお、ガラスを清澄し脱泡する成分は、上記のＳｂ２Ｏ３成分に限定されるものではなく、ガラス製造の分野における公知の清澄剤、脱泡剤或いはそれらの組み合わせを用いることができる。
【００６４】
＜含有すべきでない成分について＞
次に、本発明の光学ガラスに含有すべきでない成分、及び含有することが好ましくない成分について説明する。
【００６５】
他の成分を本願発明のガラスの特性を損なわない範囲で必要に応じ、添加することができる。ただし、Ｔｉ、Ｚｒ、Ｎｂ、Ｗ、Ｌａ、Ｇｄ、Ｙ、Ｙｂ、Ｌｕを除く、Ｖ、Ｃｒ、Ｍｎ、Ｆｅ、Ｃｏ、Ｎｉ、Ｃｕ、Ａｇ及びＭｏ等の各遷移金属成分は、それぞれを単独又は複合して少量含有した場合でもガラスが着色し、可視域の特定の波長に吸収を生じる性質があるため、特に可視領域の波長を使用する光学ガラスにおいては、実質的に含まないことが好ましい。
【００６６】
また、ＰｂＯ等の鉛化合物及びＡｓ２Ｏ３等の砒素化合物は、環境負荷が高い成分であるため、実質的に含有しないこと、すなわち、不可避な混入を除いて一切含有しないことが望ましい。
【００６７】
さらに、Ｔｈ、Ｃｄ、Ｔｌ、Ｏｓ、Ｂｅ、及びＳｅの各成分は、近年有害な化学物資として使用を控える傾向にあり、ガラスの製造工程のみならず、加工工程、及び製品化後の処分に至るまで環境対策上の措置が必要とされる。従って、環境上の影響を重視する場合には、これらを実質的に含有しないことが好ましい。
【００６８】
本発明のガラス組成物は、その組成が酸化物換算組成のガラス全質量に対する質量％で表されているため直接的にモル％の記載に表せるものではないが、本発明において要求される諸特性を満たすガラス組成物中に存在する各成分のモル％表示による組成は、酸化物換算組成で概ね以下の値をとる。
Ｂ２Ｏ３成分  ２．０〜５５．０モル％、及び
Ｌａ２Ｏ３成分  ５．０〜３０．０モル％、
並びに
Ｇｄ２Ｏ３成分  ０〜１０．０モル％、
Ｙ２Ｏ３成分  ０〜２０．０モル％、
Ｙｂ２Ｏ３成分  ０〜１０．０モル％、
Ｔａ２Ｏ５成分  ０〜５．０モル％、
ＷＯ３成分  ０〜２０．０モル％、
Ｎｂ２Ｏ５成分  ０〜１５．０モル％、
ＴｉＯ２成分  ０〜５０．０モル％、
ＳｉＯ２成分  ０〜５０．０モル％、
ＭｇＯ成分  ０〜５０．０モル％、
ＣａＯ成分  ０〜４０．０モル％、
ＳｒＯ成分  ０〜３０．０モル％、
ＢａＯ成分  ０〜３５．０モル％、
Ｌｉ２Ｏ成分  ０〜３０．０モル％、
Ｎａ２Ｏ成分  ０〜２５．０モル％、
Ｋ２Ｏ成分  ０〜２０．０モル％、
Ｃｓ２Ｏ成分  ０〜１０．０モル％、
Ｐ２Ｏ５成分  ０〜１５．０モル％、
ＧｅＯ２成分  ０〜１０．０モル％、
ＺｒＯ２成分  ０〜２０．０モル％、
ＺｎＯ成分  ０〜５０．０モル％、
Ａｌ２Ｏ３成分  ０〜２０．０モル％、
Ｇａ２Ｏ３成分  ０〜５．０モル％、
Ｂｉ２Ｏ３成分  ０〜５．０モル％、
ＴｅＯ２成分  ０〜２０．０モル％、
ＳｎＯ２成分  ０〜０．３モル％、又は
Ｓｂ２Ｏ３成分  ０〜０．５モル％
【００６９】
［製造方法］
本発明の光学ガラスは、例えば以下のように作製される。すなわち、上記原料を各成分が所定の含有量の範囲内になるように均一に混合し、作製した混合物を白金坩堝に投入し、ガラス組成の熔融難易度に応じて電気炉で１１００〜１５００℃の温度範囲で２〜５時間熔融し、攪拌均質化した後、適当な温度に下げてから金型に鋳込み、徐冷することにより作製される。
【００７０】
［物性］
本発明の光学ガラスは、高屈折率及び高アッベ数（低分散）を有することが好ましい。特に、本発明の光学ガラスの屈折率（ｎｄ）は、好ましくは１．７５、より好ましくは１．８０、さらに好ましくは１．８５を下限とする。この屈折率の上限は、好ましくは２．２０、より好ましくは２．１５、さらに好ましくは２．１０であってもよい。また、本発明の光学ガラスのアッベ数（νｄ）は、好ましくは２３、より好ましくは２４、さらに好ましくは２７を下限とし、好ましくは４０、より好ましくは３９．５を上限とし、さらに好ましくは３９未満とする。
このような高屈折率を有することで、光学素子の薄型化を図っても大きな光の屈折量を得ることができる。また、このような低分散を有することで、単レンズであっても光の波長による焦点のずれ（色収差）が小さくなる。加えて、このような低分散を有することで、例えば高分散（低いアッベ数）を有する光学素子と組み合わせた場合に、高い結像特性等を図ることができる。
従って、本発明の光学ガラスは、光学設計上有用であり、特に高い結像特性等を図りながらも、光学系の小型化を図ることができ、光学設計の自由度を広げることができる。
【００７１】
本発明の光学ガラスは、耐失透性が高いこと、より具体的には、低い液相温度を有することが好ましい。すなわち、本発明の光学ガラスの液相温度は、好ましくは１３００℃、より好ましくは１２９０℃、さらに好ましくは１２８０℃を上限とする。これにより、より低い温度で熔融ガラスを流出しても、作製されたガラスの結晶化が低減されるため、特に熔融状態からガラスを形成したときの失透を低減でき、ガラスを用いた光学素子の光学特性への影響を低減できる。また、ガラスの熔解温度を低くしてもガラスを成形できるため、ガラスの成形時に消費するエネルギーを抑えることで、ガラスの製造コストを低減できる。一方、本発明の光学ガラスの液相温度の下限は特に限定しないが、本発明によって得られるガラスの液相温度は、好ましくは５００℃、より好ましくは６００℃、さらに好ましくは７００℃を下限としてもよい。なお、本明細書中における「液相温度」は、５０ｍｌの容量の白金製坩堝に３０ｃｃのカレット状のガラス試料を白金坩堝に入れて１３５０℃で完全に熔融状態にし、所定の温度まで降温して１２時間保持し、炉外に取り出して冷却した後直ちにガラス表面及びガラス中の結晶の有無を観察し、結晶が認められない一番低い温度を表す。ここで降温する際の所定の温度は、１３００℃までの１０℃刻みの温度である。
【００７２】
本発明の光学ガラスは、可視光透過率、特に可視光のうち短波長側の光の透過率が高く、それにより着色が少ないことが好ましい。
特に、本発明の光学ガラスは、ガラスの透過率で表すと、厚み１０ｍｍのサンプルで分光透過率７０％を示す波長（λ７０）は、好ましくは５５０ｎｍ、より好ましくは５２０ｎｍ、さらに好ましくは５００ｎｍを上限とする。
また、本発明の光学ガラスにおける、厚み１０ｍｍのサンプルで分光透過率５％を示す最も短い波長（λ５）は、好ましくは４４０ｎｍ、より好ましくは４２０ｎｍ、さらに好ましくは４００ｎｍを上限とする。
これらにより、ガラスの吸収端が紫外領域の近傍になり、可視光に対するガラスの透明性が高められるため、この光学ガラスを、レンズ等の光を透過させる光学素子に好ましく用いることができる。
【００７３】
本発明の光学ガラスは、低い部分分散比（θｇ，Ｆ）を有することが好ましい。より具体的には、本発明の光学ガラスの部分分散比（θｇ，Ｆ）は、アッベ数（νｄ）との間で、（−２．５０×１０−３×νｄ＋０．６５７１）≦（θｇ，Ｆ）≦（−２．５０×１０−３×νｄ＋０．６９７１）の関係を満たすことが好ましい。これにより、部分分散比（θｇ，Ｆ）の小さい光学ガラスが得られるため、光学ガラスを光学素子の色収差の低減等に役立てられる。
従って、本発明の光学ガラスの部分分散比（θｇ，Ｆ）は、好ましくは（−２．５０×１０−３×νｄ＋０．６５７１）、より好ましくは（−２．５０×１０−３×νｄ＋０．６５９１）、さらに好ましくは（−２．５０×１０−３×νｄ＋０．６６１１）を下限とする。
一方で、本発明の光学ガラスの部分分散比（θｇ，Ｆ）は、好ましくは（−２．５０×１０−３×νｄ＋０．６９７１）、より好ましくは（−２．５０×１０−３×νｄ＋０．６９２１）、さらに好ましくは（−２．５０×１０−３×νｄ＋０．６８７１）を上限とする。
【００７４】
［ガラス成形体及び光学素子］
作製された光学ガラスから、例えば研磨加工の手段、又は、リヒートプレス成形や精密プレス成形等のモールドプレス成形の手段を用いて、ガラス成形体を作製することができる。すなわち、光学ガラスに対して研削及び研磨等の機械加工を行ってガラス成形体を作製したり、光学ガラスから作製したプリフォームに対してリヒートプレス成形を行った後で研磨加工を行ってガラス成形体を作製したり、研磨加工を行って作製したプリフォームや、公知の浮上成形等により成形されたプリフォームに対して精密プレス成形を行ってガラス成形体を作製したりすることができる。なお、ガラス成形体を作製する手段は、これらの手段に限定されない。
【００７５】
このように、本発明の光学ガラスから形成したガラス成形体は、様々な光学素子及び光学設計に有用であるが、その中でも特に、レンズやプリズム等の光学素子に用いることが好ましい。これにより、径の大きなガラス成形体の形成が可能になるため、光学素子の大型化を図りながらも、カメラやプロジェクタ等の光学機器に用いたときに高精細で高精度な結像特性及び投影特性を実現できる。
【実施例】
【００７６】
本発明の実施例（Ｎｏ．１〜Ｎｏ．１５０）及び比較例（Ｎｏ．Ａ）の組成、並びに、これらのガラスの屈折率（ｎｄ）、アッベ数（νｄ）、部分分散比（θｇ，Ｆ）、液相温度、並びに分光透過率が５％及び７０％を示す波長（λ５及びλ７０）の結果を表１〜表２１に示す。なお、以下の実施例はあくまで例示の目的であり、これらの実施例のみ限定されるものではない。
【００７７】
本発明の実施例及び比較例のガラスは、いずれも各成分の原料として各々相当する酸化物、水酸化物、炭酸塩、硝酸塩、弗化物、水酸化物、メタ燐酸化合物等の通常の光学ガラスに使用される高純度原料を選定し、表に示した各実施例の組成の割合になるように秤量して均一に混合した後、白金坩堝に投入し、ガラス組成の熔融難易度に応じて電気炉で１１００〜１５００℃の温度範囲で２〜５時間熔融した後、攪拌均質化してから金型等に鋳込み、徐冷してガラスを作製した。
【００７８】
ここで、実施例及び比較例のガラスの屈折率、アッベ数、及び部分分散比（θｇ，Ｆ）は、日本光学硝子工業会規格ＪＯＧＩＳ０１―２００３に基づいて測定した。そして、求められたアッベ数及び部分分散比の値について、関係式（θｇ，Ｆ）＝−ａ×νｄ＋ｂにおける、傾きａが０．００２５のときの切片ｂを求めた。ここで、屈折率、アッベ数、及び部分分散比は、徐冷降温速度を−２５℃／ｈｒにして得られたガラスについて測定を行うことで求めた。
【００７９】
また、実施例及び比較例のガラスの透過率は、日本光学硝子工業会規格ＪＯＧＩＳ０２に準じて測定した。なお、本発明においては、ガラスの透過率を測定することで、ガラスの着色の有無と程度を求めた。具体的には、厚さ１０±０．１ｍｍの対面平行研磨品をＪＩＳＺ８７２２に準じ、２００〜８００ｎｍの分光透過率を測定し、λ５（透過率５％時の波長）及びλ７０（透過率７０％時の波長）を求めた。
【００８０】
また、実施例及び比較例のガラスの液相温度は、５０ｍｌの容量の白金製坩堝に３０ｃｃのカレット状のガラス試料を白金坩堝に入れて１３５０℃で完全に熔融状態にし、１３００℃〜１１６０℃まで１０℃刻みで設定したいずれかの温度まで降温して１２時間保持し、炉外に取り出して冷却した後直ちにガラス表面及びガラス中の結晶の有無を観察し、結晶が認められない一番低い温度を求めた。
【００８１】
【表１】
2014062025.tif 000002
【００８２】
【表２】
2014062025.tif 000003
【００８３】
【表３】
2014062025.tif 000004
【００８４】
【表４】
2014062025.tif 000005
【００８５】
【表５】
2014062025.tif 000006
【００８６】
【表６】
2014062025.tif 000007
【００８７】
【表７】
2014062025.tif 000008
【００８８】
【表８】
2014062025.tif 000009
【００８９】
【表９】
2014062025.tif 000010
【００９０】
【表１０】
2014062025.tif 000011
【００９１】
【表１１】
2014062025.tif 000012
【００９２】
【表１２】
2014062025.tif 000013
【００９３】
【表１３】
2014062025.tif 000014
【００９４】
【表１４】
2014062025.tif 000015
【００９５】
【表１５】
2014062025.tif 000016
【００９６】
【表１６】
2014062025.tif 000017
【００９７】
【表１７】
2014062025.tif 000018
【００９８】
【表１８】
2014062025.tif 000019
【００９９】
【表１９】
2014062025.tif 000020
【０１００】
【表２０】
2014062025.tif 000021
【０１０１】
【表２１】
2014062025.tif 000022
【０１０２】
本発明の実施例の光学ガラスは、いずれも液相温度が１３００℃以下、より詳細には１２２０℃以下であり、所望の範囲内であった。一方、比較例（Ｎｏ．Ａ）は、失透性が強くガラス化しなかったので、液相温度を測定できなかった。また、比較例（Ｎｏ．Ｂ）は液相温度が１３００℃を超えていた。このため、本発明の実施例の光学ガラスは、比較例のガラスに比べて液相温度が低く、耐失透性が高いことが明らかになった。
【０１０３】
また、本発明の実施例の光学ガラスは、λ７０（透過率７０％時の波長）がいずれも５５０ｎｍ以下、より詳細には５１３ｎｍ以下であった。また、本発明の実施例の光学ガラスは、λ５（透過率５％時の波長）がいずれも４４０ｎｍ以下、より詳細には３９６ｎｍ以下であった。
【０１０４】
また、本発明の実施例の光学ガラスは、いずれも屈折率（ｎｄ）が１．７５以上、より詳細には１．８７以上であるとともに、この屈折率は２．２０以下、より詳細には２．０６以下であり、所望の範囲内であった。
【０１０５】
また、本発明の実施例の光学ガラスは、いずれもアッベ数（νｄ）が２３以上、より詳細には２４以上であるとともに、このアッベ数は５０以下、より詳細には３９以下であり、所望の範囲内であった。
【０１０６】
また、本発明の実施例の光学ガラスは、いずれも部分分散比（θｇ，Ｆ）が（−２．５０×１０−３×νｄ＋０．６５７１）以上、より詳細には（−２．５０×１０−３×νｄ＋０．６６５８）以上であった。その反面で、本発明の実施例の光学ガラスの部分分散比（−２．５０×１０−３×νｄ＋０．６９７１）以下、より詳細には（−２．５０×１０−３×νｄ＋０．６７８５）以下であった。そのため、これらの部分分散比（θｇ，Ｆ）が所望の範囲内にあることがわかった。
【０１０７】
従って、本発明の実施例の光学ガラスは、屈折率及びアッベ数が所望の範囲内にありながらも安価に作製でき、耐失透性が高く、且つ、着色が少ないことが明らかになった。
【０１０８】
さらに、本発明の実施例の光学ガラスを用いて、ガラスブロックを形成し、このガラスブロックに対して研削及び研磨を行い、レンズ及びプリズムの形状に加工した。その結果、安定に様々なレンズ及びプリズムの形状に加工することができた。
【０１０９】
以上、本発明を例示の目的で詳細に説明したが、本実施例はあくまで例示の目的のみであって、本発明の思想及び範囲を逸脱することなく多くの改変を当業者により成し得ることが理解されよう。